СИСТЕМА СЛОЕВ С ДВУХСЛОЙНЫМ МЕТАЛЛИЧЕСКИМ СЛОЕМ

1. Защитное коррозионно-стойкое покрытие, нанесенное на подложку (4) из жаропрочного сплава, содержащее:
по меньшей мере двухслойный металлический слой (7, 10), состоящий
по меньшей мере из одного нижнего (7) и верхнего (10) слоя на нижнем слое (7),
причем нижний слой (7) выполнен из MCrAlX-сплава, содержащего, по меньшей мере, следующие элементы, вес. %:
24-26 кобальта (Со),
в частности 25,
12-14 хрома (Cr),
в частности 13, 10-12
алюминия (Al),
в частности 11
0,2-0,5,
наиболее предпочтительно 0,3 по меньшей мере одного элемента из группы, содержащей скандий и редкоземельные элементы, никель - остальное,
при этом упомянутый MCrAlX-сплав нижнего слоя не содержит тантал (Та), кремний (Si) и железо (Fe), а верхний слой (10) выполнен их MCrAlX-сплава, содержащего тантал (Та) и/или железо (Fe),
причем М в сплаве нижнего слоя и верхнего слоя представляет собой по меньшей мере один элемент из группы, содержащей железо (Fe), кобальт (Со) и никель (Ni),
а X в упомянутых сплавах является необязательным и представляет собой по меньшей мере один элемент из группы, включающей скандий (Sc), рений (Re) и редкоземельные элементы, в частности иттрий (Y), наиболее предпочтительно только иттрий (Y).
2. Покрытие по п. 1,
в котором сплав нижнего слоя (7) состоит из кобальта (Со), хрома (Cr), алюминия (Al), иттрия (Y) и никеля (Ni).
3. Покрытие по п. 1,
в котором в сплаве верхнего слоя (10) содержание тантала (Та) составляет между 0,1 вес. % и 7,0 вес. %,
в частности ≥1 вес. %.
4. Покрытие по п. 1,
в котором содержание тантала (Та) в сплаве верхнего слоя (10) составляет по меньшей мере 2,0 вес. %,
в частности между 3,0 вес. % и 6,0 вес. %.
5. Покрытие по п. 1,
в котором содержание тантала (Та) в сплаве верхнего слоя (10) составляет между 4 вес. % и 8 вес. %,
в частности 5 вес. %-7 вес. %,
наиболее предпочтительно 6 вес. %.
6. Покрытие по п. 1,
в котором в сплаве верхнего слоя (10) содержание кобальта (Со) составляет по меньшей мере 1 вес. %.
7. Покрытие по п. 1,
в котором сплав верхнего слоя (10) содержит по меньшей мере 1 вес. % хрома (Cr).
8. Покрытие по п. 1,
которое в сплаве нижнего слоя (7) не содержит рений (Re).
9. Покрытие по п. 1,
в котором содержание алюминия (Al) в сплаве верхнего слоя (10) составляет между 5 вес. %-15 вес. %,
в частности между 8 вес. %-12 вес. %.
10. Покрытие по п. 1,
которое в сплаве верхнего слоя (10) не содержит рения (Re).
11. Покрытие по п. 1,
в котором сплавы металлических слоев (7, 10):
не содержат цирконий (Zr), и/или
не содержат титан (Ti), и/или
не содержат галлий (Ga), и/или
не содержат германий (Ge).
12. Покрытие по п. 1,
в котором сплав нижнего слоя (7) и/или верхнего слоя (10) не содержит кремния (Si).
13. Покрытие по п. 1,
в котором сплав слоев (7, 10) не содержит гафний (Hf).
14. Покрытие по п. 1,
в котором сплав верхнего слоя (10) имеет никелевую основу.
15. Покрытие по п. 1,
в котором сплав нижнего слоя (7) имеет никелевую основу.
16. Покрытие по п. 1,
в котором сплав верхнего слоя (10) содержит по меньшей мере 1 вес. % алюминия (Al).
17. Покрытие по п. 1,
в котором сплав верхнего слоя (10) содержит по меньшей мере 0,1 вес. % иттрия (Y),
в частности между 0,1 вес. % и 0,7 вес. %,
наиболее предпочтительно 0,3 вес. %.
18. Покрытие по п. 1,
в котором содержание кобальта (Со) в сплаве верхнего слоя (10) составляет между 15 вес. % и 30 вес. %,
в частности 18 вес. % и 27 вес. %,
наиболее предпочтительно между 21 вес. % и 24 вес. %.
19. Покрытие по п. 1,
в котором содержание хрома (Cr) в сплаве верхнего слоя (10) составляет между 12 вес. %-22 вес. %,
в частности между 15 вес. %-19 вес. %.
20. Покрытие по п. 1,
которое в верхнем слое (10) содержит β-фазу, в частности по меньшей мере 5 об. %.
21. Покрытие по п. 1,
в котором верхний слой (10) выполнен из сплава из никеля (Ni), кобальта (Со), алюминия (Al), хрома (Cr), тантала (Та) и необязательно иттрия (Y),
в частности состоит из него.
22. Покрытие по п. 1,
в котором верхний слой (10) выполнен из сплава из никеля (Ni), кобальта (Со), алюминия (Al), хрома (Cr), тантала (Та) и иттрия (Y),
в частности состоит из него.
23. Покрытие по п. 1,
в котором верхний слой (10) выполнен из сплава из никеля (Ni), кобальта (Co), алюминия (Al), хрома (Cr), тантала (Та), железа (Fe) и необязательно иттрия (Y), в частности состоит из него.
24. Покрытие по п. 1,
в котором верхний слой (10) выполнен из сплава из никеля (Ni), кобальта (Со), алюминия (Al), хрома (Cr), тантала (Та), железа (Fe) и иттрия (Y),
в частности состоит из него.
25. Покрытие по п. 1,
которое в сплаве слоев (7, 10) не содержит железа (Fe).
26. Покрытие по п. 1,
в котором содержание железа в сплаве верхнего слоя (10) составляет между 0,5 вес. %-5,0 вес. %,
в частности между 1,0 вес. %-4,0 вес. % и
наиболее предпочтительно 2,7 вес. %.
27. Покрытие по п. 1,
в котором содержание хрома (Cr) в сплаве верхнего слоя (10) составляет между 12 вес. %-16 вес. %,
в частности 14,4 вес. %.
28. Покрытие по п. 1,
в котором содержание алюминия (Al) в сплаве верхнего слоя (10) составляет между 7 вес. % и 8 вес. %,
в частности 7,75 вес. %.
29. Покрытие по п. 1,
в котором содержание рения (Re) в сплаве верхнего слоя (10) составляет между 0,1 вес. % и 2 вес. %.
30. Покрытие по п. 1,
в котором содержание тантала (Та) в сплаве верхнего слоя (10) составляет между 5 вес. % и 6,8 вес. %.
31. Покрытие по п. 1,
в котором сплав металлических слоев (7, 10) не содержит платину (Pt).
32. Покрытие по п. 1,
в котором содержание кобальта (Со) в сплаве верхнего слоя (10) составляет между 11,0 вес. %-14,5 вес. %.
33. Покрытие по п. 1,
в котором содержание хрома (Cr) в сплаве верхнего слоя (10) составляет между 14 вес. % и 16 вес. %.
34. Покрытие по п. 1,
в котором содержание алюминия (Al) в сплаве верхнего слоя (10) составляет между 9 вес. % и 13 вес. %.
35. Покрытие по п. 1,
в котором содержание иттрия (Y) в сплаве верхнего слоя (10) составляет между 0,1 вес. % и 0,7 вес. %.
36. Покрытие по п. 1,
в котором сплав верхнего слоя (10) содержит тантал (Та) между 4 вес. % и 7,5 вес. %,
в частности между 3,0 вес. % до 6,0 вес. %.
37. Покрытие по п. 1,
в котором содержание тантала (Та) в сплаве верхнего слоя (10) составляет между 3,5 вес. % и 5,5 вес. %,
в частности содержит 4,5 вес. %.
38. Покрытие по п. 1,
в котором содержание кобальта (Со) в сплаве верхнего слоя составляет между 21 вес. % и 25 вес. %,
в частности между 22 вес. % и 23,5 вес. %,
наиболее предпочтительно 23 вес. %.
39. Покрытие по п. 1,
в котором содержание хрома (Cr) в сплаве верхнего слоя (10) составляет между 18 вес. % и 22 вес. %.
40. Покрытие по п. 1,
в котором верхний слой (10) не содержит иттрий (Y).
41. Покрытие по п. 1,
в котором содержание алюминия (Al) в сплаве верхнего слоя (10) составляет между 8 вес. % и 12 вес .%.
42. Покрытие по п. 1,
которое нанесено на подложку из жаропрочного сплава на основе никеля или кобальта в виде конструкционной детали (120, 130, 155) газовой турбины (100),
при этом на верхний слой (10) нанесен керамический термобарьерный слой (16).